"セメント出発材料及び粒子状修復剤を混合してセメント系材料を用意するステップを含む、セメント系材料の作製方法であって、前記修復剤が被覆粒子を含み、前記被覆粒子が細菌材料及び添加剤を含み、前記細菌材料が、細菌、凍結乾燥細菌及び細菌胞子からなる群から選択される方法。細菌が、好気性細菌からなる群から選択される、請求項1に記載の方法。細菌が、嫌気性細菌からなる群から選択される、請求項1又は2に記載の方法。細菌が、アルカリ性培地においてリン酸塩又は炭酸塩沈殿物を生成できる細菌からなる群から選択される、請求項1~3のいずれかに記載の方法。細菌が、プラノコッカス、バチルス及びスポロサルシナからなる属の群から選択される、請求項1~4のいずれかに記載の方法。添加剤が、カルシウム化合物を含む、請求項1~5のいずれかに記載の方法。添加剤が、ギ酸カルシウム、酢酸カルシウム、乳酸カルシウム及びグルコン酸カルシウムからなる群から選択される1又は2以上の化合物を含む、請求項6に記載の方法。添加剤が、有機化合物及びリン化合物からなる群から選択される1又は2以上の化合物を含む、請求項1~7のいずれかに記載の方法。添加剤が、酵母エキス、ペプトン、炭水化物、脂肪酸、アミノ酸、乳酸塩、グルタミン酸塩、アスパラギン酸塩、マレイン酸塩、ギ酸塩、ピルビン酸塩、糖及びフィチン酸塩からなる群から選択される1又は2以上の化合物を含む、請求項8に記載の方法。添加剤が、微量元素、特にZn、Co、Cu、Fe、Mn、Ni、B、P及びMoを含む群から選択される微量元素を含む、請求項1~9のいずれかに記載の方法。添加剤が、1ギ酸カルシウム、酢酸カルシウム、乳酸カルシウム、グルコン酸カルシウム、炭水化物、脂肪酸、アミノ酸、乳酸塩、マレイン酸塩、ギ酸塩、糖、ピルビン酸塩及びフィチン酸塩からなる群から選択される1又は2以上の化合物と、2酵母エキス、ペプトン、アスパラギン酸塩、グルタミン酸塩及び微量元素からなる群から選択される細菌増殖因子とを含む、請求項1~10のいずれかに記載の方法。添加剤が、aカルシウム化合物と、b有機化合物及びリン化合物のうち1又は2以上と、c微量元素と、d酵母エキス、ペプトン、アスパラギン酸塩及びグルタミン酸塩のうち1又は2以上とを含む、請求項1~11のいずれかに記載の方法。粒子状修復剤の細菌材料:添加剤の重量比が、1:10,000~1:1,000,000の範囲である、請求項1~12のいずれかに記載の方法。被覆粒子が、被覆粒子の総重量に対して少なくとも50wt、より好ましくは少なくとも75wtの細菌材料及び添加剤を含む、請求項1~13のいずれかに記載の方法。被覆粒子が、0.2~4mmの範囲の平均寸法を有する、請求項1~14のいずれかに記載の方法。被覆粒子が、5μm~2mmの範囲の被覆厚を有する、請求項1~15のいずれかに記載の方法。被覆が、グリコリド、ラクチド、ε-カプロラクトン、δ-バレロラクトン、N-ビニルカプロラクタム、3,6-ジメチル-1,4-ジオキサン-2,5-ジオン、メタクリル酸グリコシルオキシエチル、1,6-ビスp-アセトキシカルボニルフェノキシヘキサン及び3S-cis-3,6-ジメチル-1,4-ジオキサン-2,5-ジオンを含む群から選択される1又は2以上のモノマー型に基づくコポリマーベースの被覆を含む、請求項1~16のいずれかに記載の方法。被覆が、エポキシベースのコポリマーを含む、請求項1~17のいずれかに記載の方法。被覆粒子が、細菌材料、添加剤及び任意選択で第二の添加剤の混合物の錠剤への加工並びに前記錠剤の被覆によって得られる、請求項1~18のいずれかに記載の方法。被覆粒子の被覆が、噴霧乾燥、粒子化、流動床コーティング、v型混合機によるブレンディング、ホットブレンディング、球状化処理及び錠剤コーティングからなる群から選択される1又は2以上の被覆方法によって得られる、請求項19に記載の方法。任意選択の第二の添加剤が、ペレット化剤である、請求項19又は20に記載の方法。被覆粒子が、モース硬度計による3~9の範囲の平均粒子硬度を有する、請求項1~21のいずれかに記載の方法。セメント出発材料と粒子状修復剤の重量比が、2,000:1~20:1の範囲、好ましくは500:1~50:1含水の範囲である、請求項1~22のいずれかに記載の方法。セメント出発材料と細菌の重量比が、1.106:1~1.108:1の範囲、好ましくは25.106:1~25.107:1の範囲である、請求項1~23のいずれかに記載の方法。請求項1~24のいずれかに記載の方法によって得られるセメント系材料。修復剤が被覆粒子を含み、前記粒子が細菌材料及び添加剤を含み、前記細菌材料が、細菌、凍結乾燥細菌及び細菌胞子からなる群から選択され、前記細菌が、プラノコッカス、バチルス及びスポロサルシナからなる属の群から選択され、前記添加剤が、1ギ酸カルシウム、酢酸カルシウム、乳酸カルシウム、グルコン酸カルシウム、炭水化物、脂肪酸、アミノ酸、乳酸塩、マレイン酸塩、ギ酸塩、糖、ピルビン酸塩及びフィチン酸塩からなる群から選択される1又は2以上の化合物並びに2酵母エキス、ペプトン、アスパラギン酸塩、グルタミン酸塩及び微量元素からなる群から選択される細菌増殖因子を含む、セメント系材料のための粒子状修復剤。細菌材料、添加剤及び任意選択で第二の添加剤の混合物を錠剤へと加工するステップと、前記錠剤を被覆するステップとを含む、粒子状修復剤の作製方法であって、細菌が、プラノコッカス、バチルス及びスポロサルシナからなる属の群から選択され、前記添加剤が、1ギ酸カルシウム、酢酸カルシウム、乳酸カルシウム、グルコン酸カルシウム、炭水化物、脂肪酸、アミノ酸、乳酸塩、マレイン酸塩、ギ酸塩、糖、ピルビン酸塩及びフィチン酸塩からなる群から選択される1又は2以上の化合物並びに2酵母エキス、ペプトン、アスパラギン酸塩、グルタミン酸塩及び微量元素からなる群から選択される細菌増殖因子を含む方法。添加剤が、aカルシウム化合物と、b有機化合物及びリン化合物のうち1又は2以上と、c微量元素と、d酵母エキス、ペプトン、アスパラギン酸塩及びグルタミン酸塩のうち1又は2以上とを含む、請求項27に記載の方法。噴霧乾燥、粒子化、流動床コーティング、v型混合機によるブレンディング、ホットブレンディング、球状化処理及び錠剤コーティングからなる群から選択される1又は2以上の被覆方法により錠剤を被覆するステップを含む、請求項27又は28に記載の方法。任意選択の第二の添加剤が、ペレット化剤である、請求項27~29のいずれかに記載の方法。請求項1~24のいずれかに従って得られるセメント系材料を用意するステップと、前記セメント系材料からセメント系ベースの建築物を建築するステップとを含む、セメント系ベースの建築物の作製方法。セメント出発材料が、ポルトランドセメントを含む、請求項31に記載の方法。セメント系材料が、コンクリートを含む、請求項31又は32に記載の方法。セメント系材料が、請求項31~33のいずれかに記載の方法によって得られる、硬化セメント系材料を含むセメント系ベースの建築物。硬化セメント系材料を含むセメント系ベースの建築物であって、前記硬化セメント系材料が、細菌材料をさらに含み、前記細菌材料が、細菌、凍結乾燥細菌及び細菌胞子からなる群から選択され、前記細菌が、好ましくは、プラノコッカス、バチルス及びスポロサルシナからなる属の群から選択され、硬化セメント系材料と細菌の重量比が、1.106:1~1.108:1の範囲、好ましくは25.106:1~25.107:1の範囲である建築物。ダメージを受けたコンクリートの自発的修理のための修復剤は、材料マトリックスに取り込まれる必要があり、従って、最終材料即ち、硬化コンクリートhardenedconcrete又は硬化モルタルhardenedmortarのみならず、最初の液体混合物とも適合性となるべきである。加えた修復剤の量は、修復能力と関係する加えた修復剤が多いほど、修復能力は高くなる。しかし、より大きな修復剤体積は通例、液体混合物の加工性及び最終産物硬化コンクリート又は硬化モルタルの強度等、他の材料特性に悪影響を与える。先行技術の解決法により提供されるコンクリートは、中間壁等、非建築用途でのみ用いることができ、建築物の他の部分を支えることができなければならない建築物には使用できないようであった。これは、セメント系混合物において必要とされる効果的な修復剤の量が多過ぎて、強固な建築物を提供できないとの事実によるものと思われる。このように、本技術分野の修復剤は、高強度コンクリート用途において容易に用いることのできないコンクリートを生じる。従って、本発明の一態様は、好ましくは、上述の問題点のうち1又は2以上をさらに少なくとも部分的に取り除く、代替的な修復剤及びそれを作製するための方法、また、セメント系ベースの建築物を作製するための方法を提供することである。本修復剤を含有する実質的に耐漏出性の錠剤は、大量に適用された場合であっても、液体混合物セメント系材料の加工性も干渉せず、混合物又は最終材料硬化コンクリート又は硬化モルタルのいずれの特性にも悪影響を及ぼさないため、本発明はこれらの課題を解決する。本発明は、より多量の修復剤を適用できるため、現在適用されているシステムコンクリート混合物に直接的に加えられた又は多孔性骨材に固定化された修復剤を大幅に改善修復能力の改善し、それと共に、コンクリート混合物の加工性の改善及び強度等、他のコンクリート特色の改善を行う。さらに、修復剤を含有する錠剤の作製は、修復剤で満たされた多孔性骨材の作製国際公開第2009093898号パンフレットに記載されているもの等よりも技術的に容易且つ安価となり得る。さらに大きな利点は、錠剤被覆coatingが耐漏出性材料からなる場合、液体コンクリート混合物又は最終産物硬化コンクリートのいずれとの化学的適合性もあまり重大ではなくなるため、錠剤にカプセル封入された修復剤の化学組成をさらに変化させてよいことであると思われる。従って、本発明は、その第一の態様において、セメント出発材料及び粒子状修復剤を混合してセメント系材料を用意するステップを含む、セメント系材料を作製するための方法であって、修復剤が被覆粒子を含み、前記被覆粒子が、細菌材料及び添加剤を含み、前記細菌材料が、細菌、凍結乾燥細菌及び細菌胞子からなる群から選択される方法を提供する。被覆は、セメント系ベースの材料を作製するための方法において粒子を保護することができるが、セメント系ベースの建築物においてひび割れが生じると硬化において、粒子も破損/ひび割れる。このようにして、修復剤が放出され、ひび割れを少なくとも部分的に修復することができる。本明細書において、用語セメント系材料は、セメントを含み、建築物の作製に用いることのできる、特に非硬化状態の材料に関する。セメントは、壁、家屋、デパート家屋、橋、高架橋等、建築物を作製するための公知の結合剤である。セメント系材料は、特にモルタル又はコンクリートであることができる。モルタルは、建築ブロックの一体的な結合に用いられ、ブロック間の間隙を埋めるために加工できるペーストである。コンクリートは、セメント一般に、ポルトランドセメントと、フライアッシュやスラグセメント、骨材一般に、砂利、石灰石又は花こう岩等の粗骨材及び砂等の細骨材、水及び化学混和剤等、他の材料で構成される建築材料である。従って、用語セメント系材料は、特に、モルタル又はコンクリートとして建築物に用いられるペースト様又は流動性材料に関する。従って、用語セメント出発材料は特に、モルタル又はコンクリート等、建築に用いることができるセメント系材料モルタル又はコンクリート等の作製に用いられるセメント、水及び他の従来の添加剤に関する。コンクリート又は他のセメントベースの材料に取り込まれた修復剤は、水によって活性化されると、材料に形成されたひび割れの自発的修理を行うことができる。この薬剤は、細菌材料及び好ましくは添加剤を含む。細菌は、特に、乾燥粉末形態で提供され、特に、凍結乾燥した増殖性細胞であっても、乾燥した細菌胞子であってもよい。従って、細菌材料は、細菌、凍結乾燥細菌及び細菌胞子からなる群から選択される。用語細菌材料は、細菌、凍結乾燥細菌及び細菌胞子のうち2種以上の組み合わせ等、細菌材料の組み合わせも意味し得る。或いは又はさらに、用語細菌材料は、プラノコッカスPlanococcus、バチルスBacillus及びスポロサルシナSporosarcinaのうち2種以上等、異なる種類の細菌の組み合わせ、或いは、嫌気性細菌及び好気性細菌の組み合わせ等も意味し得る。さらに、修復剤は添加剤を含む。添加剤は、アルカリ性環境において活性細菌により、炭酸カルシウム又はリン酸カルシウム等、生体鉱物へと代謝性転換され得る1又は2以上の有機及び/又はカルシウム含有化合物を含むことができる。有機及び/又はカルシウム含有化合物は、アルカリ性環境における細菌による代謝性転換後に、炭酸カルシウムベースの鉱物方解石、アラゴナイト、バテライト等及び/又はリン酸カルシウムベースの鉱物例えば、アパタイト等、実質的に水に不溶の沈殿物を形成するリン酸及び/又は炭酸イオン並びにカルシウムイオンを生成する。有機及び/又はカルシウム含有化合物の例として、ギ酸カルシウム、酢酸カルシウム、乳酸カルシウム、グルコン酸カルシウム等の有機カルシウム塩、炭水化物、脂肪酸、アミノ酸、乳酸塩、マレイン酸塩、ギ酸塩、糖、ピルビン酸塩及びフィチン酸塩等の有機リン酸含有化合物が挙げられる。カルシウムベースの前駆体は、本明細書において、生体鉱物前駆体又はカルシウム生体鉱物前駆体としても表示されている。さらにまた別の一実施形態において、添加剤は、酵母エキス、ペプトン、アスパラギン酸塩、グルタミン酸塩及び微量元素からなる群から選択される等、細菌増殖因子を含む。好ましくは、細菌増殖因子は、微量元素並びに酵母エキス、ペプトン、アスパラギン酸塩及びグルタミン酸塩からなる群から選択される1又は2以上を含む。微量元素は、Zn、Co、Cu、Fe、Mn、Ni、B、P及びMoを含む群から選択される1又は2以上の元素を特に含む。特に、添加剤は、有機化合物からなる群から選択され、好ましくは、酵母エキス、ペプトン、炭水化物、脂肪酸、アミノ酸、乳酸塩、グルタミン酸塩、アスパラギン酸塩、グルタミン酸塩、マレイン酸塩、ギ酸塩、糖及びピルビン酸塩からなる群から選択される1又は2以上の化合物を含むことができる。従って、好ましい一実施形態において、添加剤は、1ギ酸カルシウム、酢酸カルシウム、乳酸カルシウム、グルコン酸カルシウム、炭水化物、脂肪酸、アミノ酸、乳酸塩、マレイン酸塩、ギ酸塩、糖、ピルビン酸塩及びフィチン酸塩からなる群から選択される1又は2以上の化合物と、2好ましくは、酵母エキス、ペプトン、アスパラギン酸塩、グルタミン酸塩及び微量元素からなる群から選択される細菌増殖因子とを含む。好ましくは、添加剤は、カルシウム化合物及び有機化合物炭水化物、脂肪酸、アミノ酸、乳酸塩、マレイン酸塩、ギ酸塩、糖及びピルビン酸塩等と共に、微量元素並びに酵母エキス、ペプトン、アスパラギン酸塩及びグルタミン酸塩のうち1又は2以上を含む。有機化合物の代わりに、或いはそれに加えて、添加剤は、フィチン酸塩も含む。特に好ましい一実施形態において、添加剤は、aカルシウム化合物と、b有機化合物及びリン化合物フィチン酸塩等のうち1又は2以上と、c微量元素と、d酵母エキス、ペプトン、アスパラギン酸塩及びグルタミン酸塩のうち1又は2以上とを含む。本明細書において、添加剤は、細菌代謝添加剤、即ち、代謝において用いられる、或いは代謝において補助する添加剤とも表示される。従って、一実施形態において、細菌は、アルカリ性培地においてリン酸塩又は炭酸塩沈殿物アパタイトのような炭酸カルシウム又はリン酸カルシウムベースの鉱物等を生成できる細菌からなる群から選択される。さらに、一実施形態において、添加剤は、カルシウム化合物、特に、ギ酸カルシウム、酢酸カルシウム、乳酸カルシウム及びグルコン酸カルシウムを含む群から選択される1又は2以上を含む。一実施形態において、細菌は、好気性細菌からなる群から選択される。好気性細菌を用いることの利点は、好気性細菌の細菌材料を含む修復剤を、硬化hardenedセメント系材料が好気性条件に曝露される用途に用いてよいことであると思われる。別の一実施形態において、細菌は、嫌気性細菌からなる群から選択される。嫌気性細菌を用いることの利点は、嫌気性細菌の細菌材料を含む修復剤を、硬化セメント系材料が地下適用等、嫌気性条件に曝露される用途に用いてよいことであると思われる。好ましい細菌は、プラノコッカス、バチルス及びスポロサルシナ、特にバチルス等の属の通性好気性細菌の群から選択される。特に、嫌気性発酵及び/又は嫌気性硝酸還元によって増殖できる細菌が選択される。粒子状修復剤における細菌材料:添加剤の重量比は、特に、1:10,000~1:1,000,000の範囲、即ち、10グラム~1kgの添加剤に対し1mgの細菌材料となることができる。修復剤の添加剤画分の2種の亜画分、即ち、生体鉱物前駆体化合物それを元に細菌による代謝性転換後に炭酸カルシウム又はリン酸カルシウムベースの鉱物が生成される及び細菌増殖因子例えば、酵母エキス、ペプトン、アミノ酸、微量元素の重量比は、特に、10:1~1000:1の範囲、即ち、10グラム~1kgの生体鉱物前駆体化合物に対し1グラムの細菌増殖因子となることができる。修復剤の成分は、好ましくは、乾燥又は乾燥状態粉末形態にて適切な比率で提供され、次に錠剤にプレスされ、セメント及びコンクリート適合層等で被覆される。被覆は、好ましくは、コンクリート又はセメントベース材料調製手順のプロセス例えば、コンクリート混合物の調製及び成型プロセスにおける破損及び溶解に抵抗するように十分に物理的機械的に強く、化学的に弾性がある。さらに、被覆は、セメントベース材料の全体的な強度増進に寄与するため、好ましくは、セメントベース混合物の固化硬化においてセメントベース材料との安定的な物理的接着を形成する。そして、固化したセメントベース材料においてひび割れが形成されると、被覆が破裂して修復剤が放出できるように、好ましくは、修復剤を取り巻く被覆は、固化したセメントベースの材料に取り込まれると、好ましくは、周囲のセメント石マトリックスよりも弱くなるべきである。この目的のため、本発明は、そのさらに別の一態様において、細菌材料、添加剤及び任意選択で第二の添加剤の混合物を錠剤へと加工するステップと、前記錠剤を被覆するステップとを含む、粒子状修復剤を作製するための方法であって、細菌が、好ましくは、プラノコッカス、バチルス及びスポロサルシナからなる属の群から選択され、添加剤が、ギ酸カルシウム、酢酸カルシウム、乳酸カルシウム、グルコン酸カルシウム、炭水化物、脂肪酸、アミノ酸、乳酸塩、マレイン酸塩、ギ酸塩、糖、ピルビン酸塩及びフィチン酸塩からなる群から選択される1又は2以上の化合物を含み、添加剤が好ましくは、酵母エキス、ペプトン、アスパラギン酸塩、グルタミン酸塩及び微量元素からなる群から選択される細菌増殖因子を好ましくは含む方法を提供する。特定の一実施形態において、粒子状修復剤を作製するための方法は、本技術分野において公知の技法である、噴霧乾燥、粒子化prilling、流動床fluidbadコーティング、v型混合機によるブレンディングvblending、ホットブレンディング、球状化処理spheroidiziation及び錠剤コーティングからなる群から選択される1又は2以上の被覆方法により錠剤を被覆するステップを含む。任意選択の第二の添加剤は、担体ゼオライト、粘土等等のペレット化剤pelletingagent、崩壊剤、流動促進剤、潤滑剤、造粒剤、増粘剤、結合剤澱粉、ラクトース、セルロース等等となることができる。従って、本発明は、そのさらに別の一態様において、細菌材料、添加剤及び任意選択で第二の添加剤の混合物の錠剤への加工並びに前記錠剤の被覆によって得られる被覆粒子即ち、粒子状修復剤も提供する。特に、本発明は、修復剤が、被覆粒子を含み、前記粒子が、細菌材料及び添加剤を含み、前記細菌材料が、細菌、凍結乾燥細菌及び細菌胞子からなる群から選択され、前記細菌が、好ましくは、プラノコッカス、バチルス及びスポロサルシナ、特にバチルスからなる属の群から選択され、前記添加剤が、ギ酸カルシウム、酢酸カルシウム、乳酸カルシウム、グルコン酸カルシウム、炭水化物、脂肪酸、アミノ酸、乳酸塩、マレイン酸塩、ギ酸塩、糖、ピルビン酸塩及びフィチン酸塩からなる群から選択される1又は2以上の化合物を含み、前記添加剤が、好ましくは、酵母エキス、ペプトン、アスパラギン酸塩、グルタミン酸塩及び微量元素からなる群から選択される細菌増殖因子を好ましくは含む、セメント系材料のための粒子状修復剤をさらに提供する。上述の通り、特定の一実施形態において、被覆粒子の被覆は、噴霧乾燥、粒子化、流動床コーティング、v型混合機によるブレンディング、ホットブレンディング、球状化処理及び錠剤コーティングからなる群から選択される1又は2以上の被覆方法によって得ることができる。被覆粒子は、特に、被覆粒子の総重量に対して少なくとも50wt.、より好ましくは少なくとも75wt.の細菌材料及び添加剤を含むことができる。さらに、被覆粒子は、特に、0.2~4mmの範囲の平均寸法を有することができる。本明細書において、用語寸法は、長さ、幅、高さ及び直径複数可を指す。一実施形態において、被覆粒子は、5μm~2mmの範囲の被覆厚を有することができる。特定の一実施形態において、被覆は、グリコリド、ラクチド、ε-カプロラクトン、δ-バレロラクトン、N-ビニルカプロラクタム、3,6-ジメチル-1,4-ジオキサン-2,5-ジオン、メタクリル酸グリコシルオキシエチル、1,6-ビスp-アセトキシカルボニル-フェノキシヘキサン及び3S-cis-3,6-ジメチル-1,4-ジオキサン-2,5-ジオンを含む群から選択される1又は2以上のモノマー型に基づくコポリマーベースの被覆を含む。当業者であれば明らかとなる通り、被覆は、多層被覆となることができる。さらに、被覆は、本明細書に構成群として表示されているモノマーのうち1又は2以上を含むことができる。このような被覆は、硬化セメント系材料の内部で、圧力下ひび割れ形成等により破損することにより、修復剤を放出することができる。別の一実施形態において、被覆は、エポキシベースのコポリマーを含むことができる。このようなエポキシベースの被覆は、相対的に硬くなることができ、これにより、コンクリート圧縮強度に貢献することができる。被覆粒子は、モース硬度計による3~9の範囲、特に、4~5等、4~7の範囲の平均粒子硬度を有することができる。このような強度は、粒子に実質的なダメージを与えることなく、或いは許容されるダメージでセメント系材料及びその後のセメント系建築物への加工を可能にするが、一方、セメント系建築物の硬化においてひび割れが生じると、粒子もひび割れることのできるような硬度範囲に収まる。例えば、アパタイトは、モース硬度5を有し、CaCO3は、モース硬度3を有するであろう。セメント出発材料及び粒子状修復剤は、一体に混合される。この操作は、セメント系材料を作製する従来の方法において、従来の仕方で行うことができる。一実施形態において、セメント出発材料と粒子状修復剤の重量比は、2,000:1~20:1の範囲、好ましくは、500:1~50:1の範囲含水である。セメント出発材料と細菌の重量比は、特に、1.106:1~1.108:1の範囲、好ましくは、25.106:1~25.107:1の範囲となることができる。このセメント系材料により、自己修復特性を有する建築物を作製又は建造することができる。さらに別の態様において、本発明はこのようにして、本明細書に記載されているセメント系材料を作製するための方法によって得られるセメント系材料等、本明細書に記載されているセメント系材料を用意するステップと、前記セメント系材料からセメント系ベースの建築物を建築するステップとを含む、セメント系ベースの建築物を作製するための方法も提供する。建築後、セメント系ベースの材料は硬化される。セメント出発材料は、ポルトランドセメントを含む。一実施形態において、セメント系材料は、コンクリートを含む。本発明は、また、そのさらに別の一態様において、セメント系材料が、本明細書に記載されているセメント系材料を作製するための方法によって得られた、硬化セメント系材料を含むこのようなセメント系ベースの建築物を提供する。このような建築物において、水の一部は流出しており、セメント系材料は硬化されている。さらに別の一態様において、本発明は、硬化セメント系材料が、細菌材料をさらに含み、前記細菌材料が、細菌、凍結乾燥細菌及び細菌胞子からなる群から選択され、前記細菌が、好ましくは、プラノコッカス、バチルス及びスポロサルシナからなる属の群から選択され、硬化セメント系材料と細菌の重量比が、好ましくは、1.106:1~1.108:1の範囲、好ましくは、25.106:1~25.107:1の範囲である、硬化セメント系材料を含むこのようなセメント系ベースの建築物を提供する。例えば、セメント系ベースの建築物は、壁、床、高架橋、橋、柱、杭等となることができる。よって、細菌材料は、セメント系ベースの建築物に含有されて、そこに分散することができる。このように、硬化セメント系材料は、細菌材料を含有することができる。セメント系ベースの建築物は、被覆の残存物をさらに含有することができる、即ち、例えば、上に定義されているコポリマー前被覆材料としてのは、セメント系ベースの建築物に残存するであろう。従って、被覆の生成に用いられた材料も、細菌及び当然ながら、硬化セメント系材料と共にセメント系ベースの建築物に存在し得る。本発明は、本発明のセメント系ベースの材料を作製するための方法によって得られるセメント系ベースの材料をさらに提供する。従って、本発明は、修復剤が、被覆粒子を含み、前記被覆粒子が、細菌材料及び添加剤を含み、前記細菌材料が、細菌、凍結乾燥細菌及び細菌胞子からなる群から選択される、セメント出発材料及び粒子状修復剤を含むセメント系材料も提供する。このように、セメント系ベースの材料は、細菌材料を含有することができる。実質的に全排出又はから実質的になるにおける等、本明細書における用語実質的には、当業者であれば理解できるであろう。用語実質的には、全く、完全に、あらゆる等を用いた実施形態も包含する。従って、実施形態において、実質的にという形容詞は取り除かれてもよい。必要に応じて、用語実質的には、95以上等、90以上、具体的には99以上、さらにより具体的には100等、99.5以上にも関係し得る。用語含むは、用語含むがからなるを意味する実施形態も包含する。さらに、本明細書及び特許請求の範囲における第一、第二、第三その他の用語は、類似の要素間を区別するために用いられており、逐次的又は経時的順序で記載する必要はない。このように用いられた用語は、妥当な状況下において交換可能であり、本明細書に記載されている本発明の実施形態は、本明細書に記載又は説明されている以外の順番で操作できることを理解されたし。本明細書におけるデバイスは、とりわけ操作において記載される。当業者には明らかなように、本発明は、操作方法又は操作におけるデバイスに限定されない。上述の実施形態が、本発明を説明するものであり限定するものではないこと、また、当業者であれば、添付の特許請求の範囲から逸脱することなく多くの代替的な実施形態を設計できることに留意されたし。特許請求の範囲において、括弧内に置かれたいかなる引用符号も、特許請求の範囲を限定するものと解釈するべきではない。動詞を含む及びその活用形の使用は、特許請求の範囲に記されている要素又はステップ以外の要素又はステップの存在を除外しない。単数形の要素は、このような要素の複数の存在を除外しない。本発明は、数種類の異なる要素を含むハードウェア及び適切にプログラムしたコンピュータによって実施することができる。数種の手段を列挙するデバイス請求項において、これら手段の数種は、ハードウェアの同一品目によって具現化することができる。特定の方策が互いに異なる従属クレームに記載されているという事実だけでは、これら方策の組み合わせを有利に用いることができないことは示されない。実施形態を組み合わせてよいことは、当業者にとって明らかである。語句のうち1又は2以上は、からなる群から選択される1又は2以上に相当する。図1は、セメント系材料が作製され、用いられる仕方を概略的に表現する。ブロック略図において、参照符号10は、セメント出発材料を表示する。参照符号21、22及び23はそれぞれ、細菌材料、リン酸カルシウム及び/又は炭酸カルシウム前駆体材料並びに細菌の栄養素を表示する。これらの修復剤出発材料は、一般に、参照符号20で表示される。修復剤の出発材料は、錠剤等、粒子へと加工される。このプロセスは、参照符号Iで表示される。粒子ステージは、参照符号30で表示される。その後、粒子は、被覆プロセスIIにおいて被覆されて、被覆粒子ステージ40となる。これにより、粒子状修復剤が得られ、これは参照符号40で概略的に表示される。粒子状修復剤40及びセメント出発材料10は、プロセスIIIにおいて混合されて、参照符号50で概略的に表示されるセメント系材料ステージとなる。セメント系材料50は、参照符号60で表示される硬化建築物に加工することができる。図2a~2bは、セメント系ベースの建築物60の硬化の際に修復剤に起こり得る事象を概略的に表現する。図2aは、建築直後のセメント系ベースの建築物60の状態を概略的に表現する。時間と共に、ひび割れ61は、セメント系ベースの建築物60において生じ得る。ひび割れ形成は、粒子状修復剤40のひび割れ/崩壊も誘導し得る。粒子状修復剤40の粒子のダメージにより、修復剤が放出されて、これによりひび割れ61が少なくとも部分的に修復され得る。このようにして、セメント系ベースの建築物60の耐久性及び寿命並びにセメント系ベースの建築物60の強度が改善され得る。図3は、核42を取り囲む被覆41を有する粒子状修復剤40の被覆粒子を概略的に表現する。核42は、細菌材料21、リン酸カルシウム又は炭酸カルシウム材料の前駆体22並びに酵母エキス、グルコン酸塩及び微量元素等の栄養素23を含む修復剤43を含む。[実施例]下表は、細菌材料と添加剤の重量比が表示されている、本発明に係る修復剤の数例の実施例を提示する。更なる実験錠剤等、被覆プレス粉末粒子の形態における細菌ベースの修復剤のコンクリート混和物への添加が、先行技術に記載されている膨張粘土等、多孔性粒子における固定化よりも有益であるか調査するため、実験的な研究を行った。本実験において、標準混合物、先行技術に係る細菌ベースの修復剤を含有する膨張粘土粒子を加えた混合物及び膨張粘土ベースの混合物に適用された2.7倍の量の細菌ベースの修復剤を含有する本発明に係る被覆プレス粉末錠剤を加えた混合物から作製されたモルタル試料の圧縮強度増進における比較を行った。この実験の根拠は、自己修復剤添加あり及びなしのモルタル試料の圧縮強度増進を定量化することであり、被覆プレス粉末錠剤の形態の修復剤が、先行技術に記載されている膨張粘土ベースの修復剤と比較して、コンクリート試料に生じる圧縮強度ロスをより少なくするか比較することである。表2は、モルタル試料の調製に用いたコンクリート混合物組成を列挙する。シリーズAは、1~4mmの砂画分が、先行技術に係る細菌胞子及び栄養物を含浸したLiapor軽量骨材に置き換わった混合物を表す。シリーズBは、標準対照混合物を表す。シリーズCは、1~4mmの砂画分の一部が、細菌胞子及び栄養物を含有する被覆プレス粉末錠剤に置き換わった混合物を表す。モルタル混合物に加える前のシリーズAにおける304グラムの膨張Liapor粘土粒子に追加的な61mlの水を加えて、多孔性粒子によって吸収された水を相殺した。シリーズ毎に、試料を成型する前に、卓上モルタル混合器を用いて原料を10分間混合した。シリーズ毎に、総数12個の寸法4×4×4cmの立方体を成型した。1日後に、試料を型から出し、さらに養生するため、圧縮強度検査時まで密閉したポリ袋内に室温で維持した。3、7及び28日目に、各シリーズ4個の立方体の養生セットを、破壊が生じるまで圧縮荷重に付した。各試料の最大荷重能力を記録し、各サブセットの4試料の平均及び標準偏差を計算した。これらの結果から、錠剤改良モルタル試料の圧縮強度が、3、7及び28日目の膨張粘土改良モルタル試料の強度のそれぞれ113、128及び134であったため、錠剤形態の自己修復剤の添加は、先行技術に係る膨張粘土粒子の形態の修復剤の添加と比較して、圧縮強度特性を著しく改善すると結論できる。さらに、錠剤補正試料の圧縮強度増進は、養生期間における対照試料の発達を追い越し、28日目に対照試料と比較して115の値に達した。28日間の養生後に割った錠剤補正試料を撮影した写真画像は、モルタルマトリックスに埋め込まれた被覆錠剤が、大部分は無傷のままであったことを示す。修復剤調製モルタル試料の調製に用いた2種類の細菌ベースの修復剤を次の通りに調製した。1細菌胞子及び栄養物を含浸した膨張粘土粒子上述の粒子を先行技術に従って調製した。LiaporSand14R1~4mmの丸い粒子、LiaporGmbH社、ドイツのバッチをガラス容器底部に置き、重しとして1mm格子状のふるいで覆った。その後、Vacuubrandダイヤフラム真空ポンプを用いて容器を脱気した。側面の注入口を介して、酵母エキス1.4g/L及びグルタミン酸ナトリウム1.4g/Lで改良した飽和乳酸カルシウム五水和物70g/L溶液を、脱気した膨張粘土粒子が溶液で完全に覆われるまで容器に入れ、その後、真空状態を徐々に解除した。その後液体で飽和した膨張粘土粒子を通気オーブンにおいて70°Cでオーブン乾燥させた。LiaporSandK020~2mmの潰れた粒子、LiaporGmbH社、ドイツの別個のバッチを同様に脱気し、バチルスコーニーDSM6307胞子懸濁液で飽和させ、その後70°Cでオーブン乾燥させた。乾燥後、LiaporSand14Rバッチの膨張粘土粒子は、1kg当り16.2gの乳酸カルシウム五水和物、0.32gの酵母エキス及び0.32gのグルタミン酸ナトリウムを含有した。LiaporSandK02バッチは、1グラム当り5108細菌胞子を含有した。2被覆プレス粉末錠剤乳酸カルシウム五水和物、酵母エキス、グルタミン酸ナトリウム及び乾燥ゼオライト粉末細菌胞子混合物重量比50:1:1:0.1で構成される粉末混合物を、TDP1単発式打錠プレスを用いて4mm直径の錠剤にプレスすることによって、被覆プレス粉末錠剤を調製した。乾燥ゼオライト粉末細菌胞子混合物は、ゼオライト粉末1グラム当り1.71010バチルスコーニー胞子を含有した。その後、得られた錠剤を、エポキシ樹脂溶液Struers社製、EpoFixResinに短時間沈めて、通気オーブン内の1mmアルミニウムの格子状のふるい上で7日間37°Cにて乾燥させることにより被覆した。エポキシ樹脂溶液は、メーカーの明細書StruersGmbH社、ドイツに従って5重量単位のエポキシ樹脂と1重量単位の硬化剤を混合することにより調製した。表2に列挙されている含量の膨張粘土ベース及び錠剤ベースのモルタル試料を調製するため、2種類の修復剤をモルタル混合物に添加した。このようにして調製された修復剤を含有するモルタル試料シリーズA及びCは、モルタル混合物1dm3当り4.9gの乳酸カルシウム五水和物シリーズA及びモルタル混合物1dm3当り13.2gの乳酸カルシウム五水和物シリーズCを含有した。よって、錠剤ベースのモルタル試料シリーズCは、膨張粘土ベースのモルタル試料よりも2.7倍高濃度の修復剤を含有した。錠剤ベースのモルタル試料は、膨張粘土ベースのモルタル試料よりも2.7倍高濃度の修復剤を含有した。しかし、体積に関して、錠剤ベースのモルタル試料中の修復剤は、モルタル試料体積の1未満を表したが、膨張粘土ベースのモルタル試料中の修復剤は、ほぼ35であった。多孔性膨張粘土粒子は、修復剤の貯蔵所として機能することができるが、内部細孔の限られた接続性のため、この目的のためにその体積の一部しか効果的に使用できなかった。従って、モルタル試料における一定量の修復剤を達成するため、相対的に体積の大きい修復剤含浸膨張粘土粒子が適用される必要がある。しかし、膨張粘土ベースの試料シリーズA及び対照試料シリーズBの圧縮強度増進と比較すると、膨張粘土粒子の適用は、得られたモルタル試料の大幅な圧縮強度ロスを生じる。28日間の養生後、膨張粘土ベースのモルタル試料の強度は、対照モルタル試料の強度の85に達した。しかし、錠剤ベースのモルタル試料は、28日間の養生後の対照試料の強度の115に達した。このように、上述の更なる実験の結果は、含浸膨張粘土粒子の代わりに被覆錠剤形態の修復剤をモルタル混合物に添加すると、圧縮強度特性が実質的に改善されたモルタル試料が得られることを示す。従って、本発明は、本修復剤を含有する実質的に耐漏出性錠剤は、大量に適用された場合であっても、液体混合物セメント系材料の加工性を干渉することも、混合物又は最終材料硬化コンクリートのいずれかの特性に悪影響を及ぼすこともないため、先行技術の課題を解決することができる。セメント系ベースの建築物におけるひび割れ形成において、粒子もひび割れ、修復剤が放出される。"